(57)【要約】【課題】陳列商品の容器形状や材質によらず、優れた滑り特性と耐久性とを備えたディスプレイ用陳列棚板を提供する。【解決手段】本発明のディスプレイ用陳列棚板１は、表面側に樹脂層３を有する金属板２を用いて形成され、該樹脂層２は、厚みを５μｍ以上、かつ、静止摩擦係数を０．３以下としたことを特徴とする。  また該樹脂層３は、表面粗さＲｚを５μｍ以上とするのが好ましく、オレフィン系材料、超高分子量ポリエチレン材料、フッ素系組成物を主成分とすることができる。【選択図】図１
2008237466.tif 000002
【特許請求の範囲】
【請求項１】
表面側に樹脂層を有する金属板を用いて形成され、該樹脂層は、厚みを５μｍ以上、かつ、静止摩擦係数を０．３以下としてあるディスプレイ用陳列棚板。
【請求項２】
該樹脂層は、表面粗さＲｚを５μｍ以上としてある請求項１に記載のディスプレイ用陳列棚板。
【請求項３】
該樹脂層は、フィラーを含有させてある請求項１又は２に記載のディスプレイ用陳列棚板。
【請求項４】
該樹脂層は、オレフィン系材料を主成分としてある請求項１〜３のいずれかに記載のディスプレイ用陳列棚板。
【請求項５】
該樹脂層は、超高分子量ポリエチレン材料を主成分としてある請求項１〜３のいずれかに記載のディスプレイ用陳列棚板。
【請求項６】
該樹脂層は、フッ素系組成物を主成分としてある請求項１〜３のいずれかに記載のディスプレイ用陳列棚板。
【請求項７】
該樹脂層は、マット加工されてなる二軸延伸ポリエステルフィルムを用いて形成してある請求項１〜３のいずれかに記載のディスプレイ用陳列棚板。
【請求項８】
請求項１〜７のいずれかに記載のディスプレイ用陳列棚板を、１°〜１０°に傾斜させて形成してあるディスプレイ用陳列棚。
【発明の詳細な説明】
【技術分野】
【０００１】
本発明は、後方から前方に陳列された商品を最前のものから取り出した際、後方の商品が前方に自動的に滑り落ちるようにしたディスプレイ用陳列棚板、及びそれを用いたディスプレイ用陳列棚に関する。
【背景技術】
【０００２】
缶飲料、ペットボトル飲料、紙パック飲料等を多数陳列するコンビニエンスストアなどの店舗では、最前の飲料を取り出した際、後方の飲料が前方に自動的に滑り落ちるようにしたディスプレイ用陳列棚が設けられていることがある。
例えば、下記特許文献１には、複数の回転ローラを底に配した陳列商品前出しユニット（ディスプレイ用陳列棚に相当）が記載されており、これは、回転ローラの上に缶飲料、ペットボトル飲料等の商品を前後方向に並べて陳列し、前方の商品を取り出すと、後方の商品が自重により前方に滑り落ちてくる構造としてある。
【０００３】
【特許文献１】国際公開ＷＯ９９／３０５９７号パンフレット
【発明の開示】
【発明が解決しようとする課題】
【０００４】
近年では、様々な形状や材質の容器が開発され、容器により滑り方が異なることがある。上記陳列商品前出しユニットでは、複数の回転ローラを配した構造としてあるため、回転ローラ間に凹凸が生じ、陳列商品の容器形状や材質によっては、転倒したり、滑り落ちてこなかったりするものがあった。また、回転ローラを用いているため、定期的に軸受けベアリングなどをメンテナンスする必要があった。
【０００５】
そこで、本発明の目的は、陳列商品の容器形状や材質によらず、優れた滑り特性と耐久性とを備えたディスプレイ用陳列棚板及びそれを用いたディスプレイ用陳列棚を提供することにある。
【課題を解決するための手段】
【０００６】
本発明のディスプレイ用陳列棚板は、表面側に樹脂層を有する金属板を用いて形成され、該樹脂層は、厚みを５μｍ以上、かつ、静止摩擦係数を０．３以下としてあることを特徴とする。
【０００７】
本発明は、樹脂層を、上記静止摩擦係数を有する平坦面としたため、商品容器の形状や材質によらず優れた滑り落ち性を有するものとなる。また、該樹脂層の厚みを上記範囲に限定したため、耐久性に優れたものとなる。
【０００８】
該樹脂層は、表面粗さＲｚを５μｍ以上とするのが好ましい。
【０００９】
該樹脂層の表面粗さを上記範囲に限定することにより、表面が適度に荒れ、容器がより滑りやすくなる。
【００１０】
該樹脂層は、フィラーを含有させるのが好ましく、これにより表面の摩擦係数を低下させたり、硬度を上げたりすることができる。また、フィラーとして酸化チタンを含有させることにより、樹脂層を白色にすることもできる。
【００１１】
該樹脂層は、オレフィン系材料、超高分子量ポリエチレン材料、フッ素系組成物を主成分とすることが好ましい。また、該樹脂層を、マット加工されてなる二軸延伸ポリエステルフィルムを用いて形成することもできる。
【００１２】
このような樹脂層は、本発明のディスプレイ用陳列棚板には好適であり、上記静止摩擦係数を満たしやすく、耐摩耗性にも優れている。なかでも、フッ素系組成物は、高温での使用に適している。
【００１３】
上記ディスプレイ用陳列棚板を用い、これを１°〜１０°に傾斜させてディスプレイ用陳列棚を形成することができる。
【発明を実施するための最良の形態】
【００１４】
以下、実施形態に基づいて本発明を説明する。
但し、以下に説明する実施形態は本発明の実施形態の一例であって、本発明の範囲が以下の実施形態に制限されるものではない。
図１は本発明の一実施形態のディスプレイ用陳列棚板を模式的に示した断面図である。
【００１５】
本発明の一実施形態のディスプレイ用陳列棚板１は、図１に示すように、金属板２の表面側に樹脂層３を被覆したものである。
【００１６】
金属板２は、例えば、熱延鋼板、冷延鋼板、溶融亜鉛メッキ鋼板、電気亜鉛メッキ鋼板、錫メッキ鋼板、ステンレス鋼板等の各種鋼板、アルミニウム板、アルミニウム軽合金板などを用いることができる。
【００１７】
金属板２の厚みは、特に限定するものではないが、０．３ｍｍ〜１０ｍｍとし、好ましくは０．５ｍｍ〜１．０ｍｍとする。
【００１８】
樹脂層３は、例えば、各種樹脂のフィルム乃至シートを用いて形成することができ、なかでも、静止摩擦係数、耐摩耗性の観点からすると、オレフィン系材料、超高分子量ポリエチレン材料、フッ素系組成物を主成分とするフィルム乃至シートを用いることが好ましい。また、マット加工されてなる二軸延伸ポリエステルフィルムを用いることもできる。
これらは、押し出し成型などで形成することができる。
なお、本発明で「主成分とする」とは、特に限定するものではないが、組成物中に５０重量％以上、好ましくは、７０重量％以上、特に好ましくは、９０重量％以上（１００重量％を含む）含有させることをいう。
【００１９】
樹脂層３の厚みは、５μｍ以上とし、好ましくは３０μｍ以上、特に好ましくは５０μｍ以上とする。また、特に限定するものではないが、５００μｍ以下、特に１００μｍ以下が好ましい。
【００２０】
樹脂層３の静止摩擦係数は、０．３以下とし、好ましくは０．２以下、特に好ましくは０．１５以下とする。
なお、本発明の静止摩擦係数は、ＪＩＳ  Ａ７１２５に基づいて測定することができる。
【００２１】
樹脂層３の表面粗さＲｚは、特に限定するものではないが、５μｍ以上とし、好ましくは７μｍ以上、特に好ましくは１０μｍ以上とする。また、特に限定するものではないが、３０μｍ以下、特に２０μｍ以下が好ましい。
表面粗さＲｚは、エンボスロールでの熱賦型、ブラスト処理、ケミカル処理などの方法で調整することができる。
なお、本発明の表面粗さＲｚは、ＪＩＳ  Ｂ０６０１−２００１に基づいて測定することができる。
【００２２】
樹脂層３は、フィラーを含有させることができ、無機フィラー、有機フィラーのいずれか又は両方を含有させることができる。
無機フィラーとしては、例えば、酸化チタン、アルミ、マイカ、タルク等を用いることができ、有機フィラーとしては、例えば、フッ素パウダー、シリコンパウダー等を用いることができる。
これらフィラーを含有させることにより、樹脂層３の静止摩擦係数を低下させたり、硬度を上げたりすることができる。特に、表面摩擦係数が低いフッ素パウダーやシリコンパウダーを含有させれば、樹脂層の静止摩擦係数を下げる効果が高い。また、酸化チタンを含有させることにより、樹脂層３を白色にすることができ、白色にした棚板１をディスプレイ用陳列棚として用いた場合、内部が明るくなり、商品の視認性を高めたり、光源を減らしたりすることができる。この場合、樹脂層表面の反射率は、４２０ｎｍ〜７００ｎｍでの平均反射率として、９７％以上であることが好ましい。
フィラーを含有させる場合は、樹脂層３に対し、１．０重量部〜４０重量部、特に１０重量部〜２０重量部含有させるのが好ましい。
【００２３】
樹脂層３を、金属板２の表面側にラミネートすることにより、ディスプレイ用陳列棚板１を形成することができる。
ラミネートは、例えば、金属板２の表面を熱して熱融着したり、金属板２又は樹脂層３の表面に接着剤、カップリング剤等のプライマーを塗布して接着したりして行なうことができる。
プライマーを塗布する場合、接着剤としては、例えば、ポリエステル系、ポリウレタン系、アクリル系、塩化ビニル−酢酸ビニル共重合体系等の接着剤を用いることができ、カップリング剤としては、例えば、シラン、チタネート等の金属系カップリング剤を用いることができる。プライマーを塗布する方法としては、従来公知の方法を用いることができ、例えば、ロールコート法、グラビアコート法等を用いることができる。
【００２４】
また、樹脂層３の表面に上記接着剤でアンカーコート層を形成し、このアンカーコート層と樹脂層３とを同時に延伸した後、金属板２にラミネートすることもできる。
このアンカーコート層の厚みは、０．１μｍ〜５μｍとするのが好ましい。
【００２５】
上記のように形成したディスプレイ用陳列棚板１を、１°〜１０°、好ましくは１°〜５°、特に好ましくは３°〜５°に傾斜させてディスプレイ用陳列棚を形成することができる。
このディスプレイ用陳列棚は、陳列商品の容器形状や材質によらず滑りやすく、耐久性のあるものとなる。また、回転ローラなどを用いないので、メンテナンスの必要性もなくなるものとなる。
【００２６】
上記実施形態では、金属板２の表面に直接樹脂層３を形成した構成としてあるが、金属板２と樹脂層３との間に、他の樹脂層や木材やプラスチック板などの異種材料を貼り合せた構成とすることもできる。また、金属板２の裏面側に、他の樹脂層や木材やプラスチック板などの異種材料を貼り合せた構成とすることもできる。
【実施例】
【００２７】
以下、本発明の実施例を説明する。
但し、以下に説明する実施例は本発明の実施例の一例であって、本発明の範囲が以下の実施例に制限されるものではない。
【００２８】
下記実施例１〜６及び比較例１，２のディスプレイ用陳列棚板を作成し、各ディスプレイ用陳列棚板の静止摩擦係数及び表面粗さＲｚを測定し、下記滑り落ち性評価及び耐久性評価を行なった。
【００２９】
（実施例１）
金属板として亜鉛メッキ鋼板（厚み０．４５ｍｍ）を用い、この表面に、樹脂層となる超高分子量ポリエチレン樹脂シート（厚み１００μｍ，作新工業社製：商品名ニューライト）をオレフィン系ホットメルト接着剤を介して、熱接着した後、この樹脂層の表面にブラスト処理を施してディスプレイ用陳列棚板を作成した。
【００３０】
（実施例２）
超高分子量ポリエチレン樹脂シートに酸化チタン５０重量部を含有させた以外は、実施例１と同様にディスプレイ用陳列棚板を作成した。
【００３１】
（実施例３）
超高分子量ポリエチレン樹脂をＰＴＦＥ（厚み５０μｍ）とした以外は、実施例１と同様にディスプレイ用陳列棚板を作成した。
【００３２】
（実施例４）
超高分子量ポリエチレン樹脂シートの厚みを５０μｍとし、該シートにシリコンパウダー５０重量部を含有させた以外は、実施例１と同様にディスプレイ用陳列棚板を作成した。
【００３３】
（実施例５）
超高分子量ポリエチレン樹脂を酸化チタン入り白色延伸ＰＥＴ（厚み２５μｍ）とした以外は、実施例１と同様にディスプレイ用陳列棚板を作成した。
【００３４】
（実施例６）
超高分子量ポリエチレン樹脂シートの厚みを５０μｍとし、樹脂層の表面にブラスト処理をしない以外は、実施例１と同様にディスプレイ用陳列棚板を作成した。
【００３５】
（比較例１）
ブラスト処理をしない以外は、実施例５と同様にディスプレイ用陳列棚板を作成した。
【００３６】
（比較例２）
鋼板（厚み１．０ｍｍ）にフッ素コート（厚み０．５μｍ）を施したものをディスプレイ用陳列棚板として作成した。
【００３７】
（静止摩擦係数の測定）
デジタル摩擦計（傾斜法）ＷＰＫＳＦ−２（株式会社シロ産業社製）を用いて、樹脂層表面の静止摩擦係数を測定した。
この測定はＪＩＳ  Ａ７１２５に基づき行なった。
【００３８】
（表面粗さＲｚの測定）
３次元粗さ測定機（小阪研究所製ＥＴ−４０００Ａ）を用いて、樹脂層の表面粗さＲｚを測定した。
この測定はＪＩＳ  Ｂ０６０１−２００１に基づき行なった。
【００３９】
（滑り落ち性評価）
各ディスプレイ用陳列棚板（５００ｍｍ×１０００ｍｍ）上に、市販の飲料缶（２５０ｍｌ）５０本を載せ、棚板の一辺側を持ち上げて傾斜させ、５０本の飲料缶すべてが棚板から滑り落ちる傾斜角を計測し、以下のように評価した。
・６°未満  優
・６°以上１０°以下  良
・１０°を超えて１３°未満  可
・１３°以上  不可
この結果を下記表１に示した。
【００４０】
（耐久性評価）
各ディスプレイ用陳列棚板（５００ｍｍ×１０００ｍｍ）を５°に傾斜させ、この上に市販の飲料缶（２５０ｍｌ）を載せて繰り返し滑らせ、何回滑り落ちることが可能かを計測し、以下のように評価した。
・１００００回以上  優
・７０００回以上１００００回未満  良
・５０００回以上７０００回未満  可
・５０００回以下  不可
この結果を下記表１に示した。
【００４１】
【表１】
2008237466.tif 000003
【００４２】
（結果）
実施例１〜６は、優れた滑り落ち性と耐久性を示した。これに対し、比較例１は、静止摩擦係数が高いため滑り落ち性で不可となり、比較例２は樹脂層の厚みが薄いため耐久性で不可となり、実用できるものではなかった。
【図面の簡単な説明】
【００４３】
【図１】本発明の一実施形態のディスプレイ用陳列棚板を模式的に示した断面図である。
【符号の説明】
【００４４】
１ディスプレイ用陳列棚板  ２金属板  ３樹脂層
【図１】
2008237466.tif 000004